또한 , 본 발명 에서 , 액 성 매체 는 이하 와 같 은 조건 을 만족 하 는 것 임 이 바람직 하 다 . 즉 , 밀봉 된 액 성 매체 중 에 , 플 루 오로 실리콘 고무 를 대기압 하 , 40 ℃ 의 환경 하 에서 10 일 간 정치 했 을 때 의 상기 플 루 오로 실리콘 고무 의 경화물 의 팽윤 율 ( 이하 , 「 플 루 오로 실리콘 고무 의 팽윤 율 」 이 라고 도 한다 ) 이 7 % 이 하임 이 바람직 하 고 , 5 % 이 하임 이 보다 바람직 하 다 . 플 루 오로 실리콘 고무 는 후술 하 는 바 와 같 은 액 적 토출 장치 의 액 적 토출 헤드 ( 특히 , 노즐 플레이트 근방 ) 에서 , 일반 적 으로 , 헤드 내부 의 잉크 공급 부 와 헤드 구동 부분 을 접속 하 는 접속 재료 로서 사용 되 는 재료 이 지만 , 액 적 토출 장치 에서 , 플 루 오로 실리콘 고무 가 팽윤 해 버리 면 , 잉크 가 외부 로 누출 되 어 잉크 의 공급 능력 이 저하 하 여 적절 한 토출 이 불 가능 해 지 거나 , 팽윤 한 부 재편 이 용출 하 여 노즐 이 막혀 버리 는 문제 가 발생 할 가능 성 이 있 다 . 또한 , 고무 성분 이 컬러 필터 로 용출 해버림 은 제품 의 특성 을 열화 시키 는 원인 도 된다 . 따라서 , 이 와 같 은 플 루 오로 실리콘 고무 의 팽윤 율 이 작 은 액 성 매체 를 사용 함 으로써 , 컬러 필터 용 잉크 를 토출 하 는 액 적 토출 장치 의 구성 부재 ( 부품 ) 의 열화 등 이나 , 액 적 토출 헤드 에 있 어서 의 막 힘 등 을 효과 적 으로 방지 할 수 있 어 , 제조 되 는 컬러 필터 를 보다 고품질 이 고 , 개체 간 특성 의 균일성 이 뛰어나 게 할 수 있 다 . 또 , 플 루 오로 실리콘 고무 의 팽윤 율 은 예 를 들 면 , 고 형상 의 플 루 오로 실리콘 고무 제 의 직경 6 mm× 두께 4 mm 의 원반상 시험편 을 사용 하 여 측정 할 수 있 다 .